СПОСОБ И УСТРОЙСТВО ДЛЯ СВАРКИ ДЕТЕЛЕЙ ИЗ ТЕРМОСТОЙКИХ ЖАРОПРОЧНЫХ СПЛАВОВ

1. Способ сварки деталей (9) из термостойких жаропрочных сплавов, при котором осуществляется нанесение в несколько слоев сварочного присадочного материала (13) на поверхность (10) детали посредством зоны (11) ввода тепла и зоны подачи для подачи сварочного присадочного материала в зону (11) ввода тепла,
причем зона (11) ввода тепла и зона подачи, с одной стороны, и поверхность (10) детали, с другой стороны, перемещаются относительно друг друга,
отличающийся тем, что параметры сварки выбираются таким образом, что скорость охлаждения при кристаллизации материала составляет по меньшей мере 8000° Кельвина в секунду,
при глубине повторного расплавления предыдущего слоя такой, что формируется поликристаллический сварной шов.
2. Способ по п.1, отличающийся тем, что параметры сварки относительно мощности сварки и диаметра зоны ввода тепла устанавливаются таким образом, что скорость охлаждения при кристаллизации материала составляет по меньшей мере 8000° Кельвина в секунду.
3. Способ по п.1, отличающийся тем, что скорость процесса составляет по меньшей мере 250 мм в минуту.
4. Способ по п.1, отличающийся тем, что нанесение сварочного присадочного материала (13) осуществляется послойно.
5. Способ по п.4, отличающийся тем, что нанесенный перед этим слой (19) вновь расплавляется менее чем на половину его толщины слоя.
6. Способ по п.2 или 5, отличающийся тем, что для каждого слоя (19, 21) зона (11) ввода тепла и зона подачи перемещаются вдоль направления (S1, S2) сварки относительно поверхности (10) детали, и направления (S1, S2) сварки следующих друг за другом слоев (19, 21) повернуты относительно друг друга.
7. Способ по п.2 или 5, отличающийся тем, что зона (11) ввода тепла и зона подачи перемещаются вдоль направления (S1, S2) сварки по траектории (PI, P2), осциллирующей относительно направления (S1, S2) сварки, относительно поверхности (10) детали.
8. Способ по п.1, отличающийся тем, что деталь (9) состоит из γ'-содержащего жаропрочного сплава на никелевой основе, и сварочным присадочным материалом является γ'-образующий материал жаропрочного сплава на никелевой основе.
9. Способ по п.1, отличающийся тем, что после нанесения сварочного присадочного материала (13) осуществляется термообработка.
10. Сварочное устройство для сварки деталей (9) из термостойких жаропрочных сплавов, содержащее
источник (3) тепла для формирования зоны (11) ввода тепла на поверхности (10) детали,
устройство (5) подачи для подачи сварочного присадочного материала (13) в зону (11) ввода тепла и
транспортировочное устройство (15) для формирования относительного перемещения между источником (3) тепла и устройством (5) подачи, с одной стороны, и поверхностью (10) детали, с другой стороны,
отличающееся блоком (17) управления, который устанавливает параметры сварки таким образом, что скорость охлаждения при кристаллизации материала составляет по меньшей мере 8000° Кельвина в секунду.
11. Сварочное устройство по п.10, отличающееся тем, что
блок (17) управления устанавливает параметры сварки относительно мощности сварки и диаметра зоны (11) ввода тепла таким образом, что скорость охлаждения при кристаллизации материала составляет по меньшей мере 8000° Кельвина в секунду.
12. Сварочное устройство по п.10 или 11, отличающееся тем, что
блок (17) управления выполняет относительное перемещение со скоростью процесса по меньшей мере 250 мм в минуту.
13. Сварочное устройство по п.10, отличающееся тем, что управляющая программа перемещает зону (11) ввода тепла и зону подачи вдоль направления (S1, S2) сварки по траектории (P1, P2), осциллирующей относительно направления (S1, S2) сварки, по поверхности (10) детали.
14. Сварочное устройство по п.10, отличающееся тем, что источником (3) тепла является лазер.
15. Сварочное устройство по п.10, отличающееся тем, что управляющая программа при послойной сварке поворачивает направления (S1, S2) сварки следующих друг за другом слоев (19, 21) относительно друг друга.